(57)【特許請求の範囲】
【請求項１】
次の（ａ）〜（ｄ）の工程を経ることを特徴とする金属箔張り積層板の製造法。
（ａ）加熱硬化後においても再加熱により金属箔との接着が可能である熱硬化性樹脂Ａを離型フィルムに塗布乾燥して、片面に熱硬化性樹脂Ａの層を有する離型フィルムを準備する工程
（ｂ）上記離型フィルムの熱硬化性樹脂Ａの層側に、シート状基材に熱硬化性樹脂を含浸乾燥して得たプリプレグを重ね、加熱加圧成形により一体化して板状体とする工程
（ｃ）離型フィルムを剥がして又は剥がさずに、上記板状体の所定位置に貫通穴をあける工程
（ｄ）上記工程を経た板状体の熱硬化性樹脂Ａの層側に、金属箔を重ねて加熱加圧成形により一体化する工程
【請求項２】
次の（ａ）〜（ｄ）の工程を経ることを特徴とする金属箔張り積層板の製造法。
（ａ）加熱硬化後においても再加熱により金属箔との接着が可能である熱硬化性樹脂Ａを、シート状基材に熱硬化性樹脂を含浸乾燥して得たプリプレグに塗布乾燥して、片面に熱硬化性樹脂Ａの層を有するプリプレグを準備する工程
（ｂ）上記プリプレグを加熱加圧成形して、片面に熱硬化性樹脂Ａの層を有するする板状体を得る工程
（ｃ）上記板状体の所定位置に貫通穴をあける工程
（ｄ）上記工程を経た板状体の熱硬化性樹脂Ａの層側に、金属箔を重ねて加熱加圧成形により一体化する工程
【請求項３】
次の（ａ）〜（ｃ）の工程を経ることを特徴とする金属箔張り積層板の製造法。
（ａ）加熱硬化後においても再加熱により金属箔との接着が可能である熱硬化性樹脂Ａを離型フィルムに塗布乾燥して粘着性がなくなる程度まで加熱硬化させ、片面に熱硬化性樹脂Ａの層を有する離型フィルムを準備する工程
（ｂ）上記離型フィルムの所定位置に貫通穴をあける工程
（ｃ）上記工程を経た離型フィルムの熱硬化性樹脂Ａの層側に、金属箔を重ねて加熱加圧成形により一体化する工程
【請求項４】
次の（ａ）〜（ｄ）の工程を経ることを特徴とする金属箔張り積層板の製造法。
（ａ）加熱硬化後においても再加熱により金属箔との接着が可能である熱硬化性樹脂Ａを離型フィルムに塗布乾燥して、片面に熱硬化性樹脂Ａの層を有する離型フィルムを準備する工程
（ｂ）シート状基材に熱硬化性樹脂を含浸乾燥して得たプリプレグの両面に、上記離型フィルムの熱硬化性樹脂Ａの層側をそれぞれ重ねて、加熱加圧成形により一体化して板状体とする工程
（ｃ）離型フィルムを剥がして又は剥がさずに、上記板状体の所定位置に貫通穴をあける工程
（ｄ）上記工程を経た板状体の両面に、金属箔を重ねて加熱加圧成形により一体化する工程
【請求項５】
次の（ａ）〜（ｄ）の工程を経ることを特徴とする金属箔張り積層板の製造法。
（ａ）加熱硬化後においても再加熱により金属箔との接着が可能である熱硬化性樹脂Ａを、シート状基材に熱硬化性樹脂を含浸乾燥して得たプリプレグの両面に塗布乾燥して、両面に熱硬化性樹脂Ａの層を有するプリプレグを準備する工程
（ｂ）上記プリプレグを加熱加圧成形して両面に熱硬化性樹脂Ａの層を有する板状体とする工程
（ｃ）上記板状体の所定位置に貫通穴をあける工程
（ｄ）上記工程を経た板状体の両面に、金属箔を重ねて加熱加圧成形により一体化する工程
【請求項６】
次の（ａ）〜（ｃ）の工程を経ることを特徴とする金属箔張り積層板の製造法。
（ａ）加熱硬化後においても再加熱により金属箔との接着が可能である熱硬化性樹脂Ａを、シート状基材に熱硬化性樹脂を含浸乾燥し加熱加圧して得た板状体に塗布乾燥して、両面に熱硬化性樹脂Ａの層を有する板状体を準備する工程
（ｂ）上記板状体の所定位置に貫通穴をあける工程
（ｃ）上記工程を経た板状体の両面に、金属箔を重ねて加熱加圧成形により一体化する工程
【請求項７】
次の（ａ）〜（ｃ）の工程を経ることを特徴とする金属箔張り積層板の製造法。
（ａ）加熱硬化後においても再加熱により金属箔との接着が可能である熱硬化性樹脂Ａを離型フィルムに塗布乾燥して粘着性がなくなる程度まで加熱硬化させ、片面に熱硬化性樹脂Ａの層を有する離型フィルムを準備する工程
（ｂ）上記離型フィルムを剥がして又は剥がさずに、熱硬化性樹脂Ａの層の所定位置に貫通穴をあける工程
（ｃ）上記工程を経た熱硬化性樹脂Ａの層の両面に、金属箔を重ねて加熱加圧成形により一体化する工程
【請求項８】
両面に位置する金属箔の厚さが、一方が他方より厚いことを特徴とする請求項４〜７のいずれかに記載の金属箔張り積層板の製造法。
【請求項９】
次の（ａ）〜（ｄ）の工程を経ることを特徴とする金属箔張り積層板の製造法。
（ａ）加熱硬化後においても再加熱により金属箔との接着が可能である熱硬化性樹脂Ａを離型フィルムに塗布乾燥して、片面に熱硬化性樹脂Ａの層を有する離型フィルムを準備する工程
（ｂ）シート状基材に熱硬化性樹脂を含浸乾燥して得たプリプレグの一方の面に、上記離型フィルムの熱硬化性樹脂Ａの層側を重ね、前記プリプレグの他方の面には金属箔を重ねて、加熱加圧成形により一体化して板状体とする工程
（ｃ）離型フィルムを剥がして又は剥がさずに、上記板状体の所定位置に貫通穴をあける工程
（ｄ）上記工程を経た板状体の熱硬化性樹脂Ａの層側に、金属箔を重ねて加熱加圧成形により一体化する工程
【請求項１０】
次の（ａ）〜（ｄ）の工程を経ることを特徴とする金属箔張り積層板の製造法。
（ａ）加熱硬化後においても再加熱により金属箔との接着が可能である熱硬化性樹脂Ａを、シート状基材に熱硬化性樹脂を含浸乾燥して得たプリプレグに塗布乾燥して、片面に熱硬化性樹脂Ａの層を有するプリプレグを準備する工程
（ｂ）上記プリプレグの熱硬化性樹脂Ａの層を有しない側に金属箔を重ね、加熱加圧成形により一体化して板状体とする工程
（ｃ）上記板状体の所定位置に貫通穴をあける工程
（ｄ）上記工程を経た板状体の熱硬化性樹脂Ａの層側に、金属箔を重ねて加熱加圧成形により一体化する工程
【請求項１１】
熱硬化性樹脂Ａが、ゴム変性熱硬化性樹脂組成物である請求項１〜１０のいずれかに記載の金属箔張り積層板の製造法。
【請求項１２】
ゴム変性熱硬化性樹脂組成物が、エポキシ樹脂、エポキシ樹脂と反応性を有するゴム成分、硬化剤を必須成分とすることを特徴とする請求項１１記載の金属箔張り積層板の製造法。
【請求項１３】
ゴム成分がエポキシ変性アクリルゴムである請求項１２記載の金属箔張り積層板の製造法。
【請求項１４】
請求項１〜３、９、１０のいずれかに記載の金属箔張り積層板の製造の工程の後に、貫通穴を埋めて又は覆って金属箔をエッチングし所定の回路に加工することを特徴とするプリント配線板の製造法。
【請求項１５】
請求項４〜７のいずれかに記載の金属箔張り積層板の製造の工程の後に、金属箔をエッチングして所定の回路に加工することを特徴とするプリント配線板の製造法。
【発明の詳細な説明】
【０００１】
【発明の属する技術分野】
本発明は、プリント配線板のための金属箔張り積層板の製造法に関する。また、この金属箔張り積層板を回路加工するプリント配線板の製造法に関する。この方法で製造したプリント配線板は、ＩＣカード等の薄型の電子機器に組み込んで使用するのに適したものである。
【０００２】
【従来の技術】
ＩＣカード等の非常に薄型の電子機器に用いる片面プリント配線板は、図２に示すように、絶縁層１の片面に回路２を形成し、絶縁層１のみを貫通する穴を設けたものである。この穴は、ＩＣを収容して固定するＩＣ収容穴３と、ＩＣと回路２をワイヤボンディングにより接続する接続穴４とがある。いずれの穴もその底面は、回路２の裏面側が露出して形成されたものである。
従来、このようなプリント配線板は、ポリイミドフィルムを絶縁層とし、長尺の当該ポリイミドフィルム上に所定の回路を一列に配列したＴＡＢテープとして巻物の状態で供給されている。ＴＡＢテープの両側部には供給装置による送り出し用のスプロケット穴が配列されており、順次送り出されるＴＡＢテープを所定長さごとに裁断して個々のプリント配線板とする。
【０００３】
上記ＴＡＢテープの製造法として、例えば次の（１）や（２）の技術が実用化されている。
（１）長尺の所定幅のポリイミドフィルム上に、キャスト法、スパッタ法、めっき法、ＴＰＩ法等により銅の薄層を形成した銅張り積層板を準備する。次に、銅の薄層をエッチングして、ポリイミドフィルム上に所定の回路を一列に配列して形成する。そして、ポリイミドフィルムの所定箇所を薬液により溶解除去して、ＩＣ収容穴３、接続穴４、スプロケット穴を形成する。
（２）長尺の所定幅のポリイミドフィルムの所定箇所に、金型による打抜き加工で、ＩＣ収容穴３、接続穴４、スプロケット穴を形成する。次に、前記穴あけ加工をしたポリイミドフィルムの片面に熱硬化型接着剤を塗布してその面に銅箔を重ね、連続的な加熱加圧成形により両者を一体化した銅張り積層板を準備する。そして、銅箔をエッチングして、ポリイミドフィルム上に所定の回路を一列に配列して形成する。ここで、穴あけ加工をした後にポリイミドフィルムに熱硬化型接着剤を塗布するのは、塗布した熱硬化型接着剤に粘着性が残っているからである。穴あけ加工より前に熱硬化型接着剤を塗布して粘着性が残っているポリイミドフィルムは、実質上穴あけに供することができない。
【０００４】
また、ノートブックパソコンや携帯電話等の電子機器には、絶縁層にＩＣ収容穴を設けた両面プリント配線板や多層プリント配線板が使用される。両面プリント配線板は、絶縁層の両面に回路を形成したものであり、多層プリント配線板は、表面及び内層に回路を形成したものである。これらの電子機器では、一般に大型のＩＣがプリント配線板に実装されるため、プリント配線板には機械的な強度が必要とされ、その絶縁層には、ポリイミド等のフィルム基材ではなく、ガラス繊維の織布や不織布基材にエポキシ樹脂やポリイミド等を含浸したＦＲＰ材が一般に使用される。
これらプリント配線板の絶縁層にＩＣ収容穴を設けるために、例えば次の（３）や（４）の技術が実用化されている。
（３）プリント配線板の絶縁層をルーターにより所定の深さだけ削ってＩＣ収容穴を形成する方法。
（４）事前に打抜き加工やルーター加工によりＩＣ収容穴を形成した絶縁層とプリント配線板を、前記ＩＣ収容穴と同形状に穴あけ加工した樹脂流動性の非常に低いプリプレグ（一般にノーフロープリプレグと呼ばれる）を介して加熱加圧により一体化する方法。
【０００５】
【発明が解決しようとする課題】
上記（１）（２）のように、絶縁層の片面に回路を有し、絶縁層に、ＩＣを収容して固定するＩＣ収容穴と、ＩＣと回路をワイヤボンディングにより接続する接続穴を設けたプリント配線板は、回路を一列に配列した長尺のＴＡＢテープで供給される。このようなＴＡＢテープは、回路を一列に配列していることに起因して、回路形成工程や穴あけ工程の作業効率が低い。１枚のワーク（絶縁層）上に縦方向・横方向とも回路を複数個配列して形成するプリント配線板の製造法は、作業効率のよい方法であるが、このような製造法に用いる汎用の製造設備は、前記ＴＡＢテープの製造には用いることができない。また、上記（２）の技術では、銅箔の一体化時に絶縁層の穴底面（銅箔の裏面）に熱硬化型接着剤がしみ出ることがあり、好ましくない。
【０００６】
また、上記（３）の技術では、絶縁層を反対側の回路面まで厚さ方向に非常に精度良く切削する必要がある。切削しすぎて必要な回路がなくならないよう、回路を構成する金属箔として厚さの厚いもの（例えば７０μｍ厚みの銅箔）を使用しなければならない等の制限もある。そして、切削後、露出した回路面（絶縁層と接着していた面）に残留している絶縁層形成樹脂を薬品で溶かし除去した上でないとメッキを行なえない。
上記（４）の技術では、ＩＣ収容穴と同形状に穴あけ加工したノーフロープリプレグを準備しなければない。さらに、ノーフロープリプレグを使用して一体化を行なってもＩＣ収容穴への樹脂のしみ出しを十分に抑えることはできない。そして、本来の絶縁層とは別にノーフロープリプレグを使用して一体化を行なうため、薄型化が困難になる。
【０００７】
本発明が解決しようとする第１の課題は、絶縁層の片面に回路を有しＩＣ収容等のために絶縁層に当該絶縁層だけを貫通する穴を設けた片面プリント配線板を、汎用のプリント配線板製造設備を使用して製造できるようにすることである。また、そのようなプリント配線板のための金属箔張り積層板を製造することである。さらには、絶縁層の穴底面への樹脂のしみ出しを防止することである。
【０００８】
本発明が解決しようとする第２の課題は、絶縁層の両面に回路を有しＩＣ収容等のために絶縁層に当該絶縁層だけを貫通する穴を設けた両面プリント配線板を、汎用のプリント配線板製造設備を使用して製造できるようにすることである。また、そのようなプリント配線板のための金属箔張り積層板を製造することである。さらには、穴あけに加工精度を必要とする切削を使用せず、また、絶縁層の穴底面への樹脂のしみ出しを防止することである。
【０００９】
【課題を解決するための手段】
上記課題を解決するために本発明に係るプリント配線板の製造法は、加熱硬化後においても再加熱により金属箔との接着が可能である加熱硬化した熱硬化性樹脂Ａの層を、絶縁層となる板状体に形成する。この板状体にＩＣ収容穴となる貫通穴をあけた後、熱硬化性樹脂Ａの層に回路形成のための金属箔を重ねて加熱成形により一体化し、金属箔張り積層板とする。熱硬化性樹脂Ａの層は、硬化しているので、金属箔を一体化する加熱加圧成形時に流動することはなく、前記貫通穴の内側への樹脂のしみ出しは殆どない。しかも、熱硬化性樹脂Ａの層は、加熱硬化後においても再加熱により接着性が出てくるので、板状体と金属箔の一体化は十分な強度をもって実現される。このような金属箔張り積層板の金属箔をエッチングして回路加工し、プリント配線板を製造する。
【００１０】
【発明の実施の形態】
上記第１の課題を解決するために本発明に係る第１のプリント配線板の製造法は、次の（ａ）〜（ｄ）の工程を経る金属箔張り積層板の製造法の後に、（ｅ）の工程を経ることを特徴とする。
（ａ）加熱硬化後においても再加熱により金属箔との接着が可能である熱硬化性樹脂Ａを離型フィルムに塗布乾燥して、片面に熱硬化性樹脂Ａの層を有する離型フィルムを準備する工程
（ｂ）上記離型フィルムの熱硬化性樹脂Ａの層側に、シート状基材に熱硬化性樹脂を含浸乾燥して得たプリプレグを重ね、加熱加圧成形により一体化して板状体とする工程
（ｃ）離型フィルムを剥がして又は剥がさずに、上記板状体の所定位置に貫通穴をあける行程
（ｄ）上記工程を経た板状体の熱硬化性樹脂Ａの層側に、金属箔を重ねて加熱加圧成形により一体化する工程
（ｅ）上記金属箔張り積層板の製造の工程の後に、貫通穴を埋めて又は覆って金属箔をエッチングし所定の回路に加工する工程
上記第１の製造法において、加熱硬化後においても再加熱により金属箔との接着が可能である熱硬化性樹脂Ａの層は、シート状基材に熱硬化性樹脂を含浸乾燥して得たプリプレグの片面に塗布乾燥して形成することもできる。この場合、前記プリプレグを加熱加圧成形して、片面に熱硬化性樹脂Ａの層を有するする板状体を得、当該板状体の所定位置に貫通穴をあける。そして、貫通穴をあけた板状体の熱硬化性樹脂Ａの層側に金属箔を重ねて加熱加圧成形により一体化し、金属箔張り積層板を製造する。以下は、第１の製造法と同様である（第２の製造法）。
上記シート状基材を使用しない場合は、加熱硬化後においても再加熱により金属箔との接着が可能である熱硬化性樹脂Ａを離型フィルムの片面に塗布乾燥して粘着性がなくなる程度まで加熱硬化させる。そして、離型フィルムの所定位置に貫通穴をあける。その後、離型フィルムの熱硬化性樹脂Ａの層側に金属箔を重ねて加熱加圧成形により一体化し、金属箔張り積層板を製造する。以下は、第１の製造法と同様である（第３の製造法）。
【００１１】
上記の第１、第２のいずれの製造法においても、片面に熱硬化性樹脂Ａの層を有する板状体は通常の積層板成形プレスを使用して成形し、１ｍ×１ｍや１ｍ×１．２ｍの寸法のものを準備することができる。上記の第３の製造法において、片面に熱硬化性樹脂Ａの層を有する離型フィルムも、前記板状体と同様の寸法のものを準備することができる。この板状体や離型フィルムの熱硬化性樹脂Ａの層は硬化しているので粘着性がなく、これらに貫通穴をあける作業を支障なく実施することができる。しかし、熱硬化性樹脂Ａの層は、再加熱により金属箔との接着性を有するので、板状体や離型フィルムの熱硬化性樹脂Ａの層側に、金属箔を加熱加圧成形により十分な接着力で一体化することができる。このとき、熱硬化性樹脂Ａの層側は流動しないので、板状体や離型フィルムの穴の底面（すなわち、金属箔の裏面）に熱硬化性樹脂Ａがしみ出して付着することはない。
本発明に係る方法によれば、長尺のテープではなく、通常のプリント配線板のワークサイズで金属箔張り積層板を用意することができ、回路を１枚のワーク（絶縁層）上に縦方向・横方向とも複数個配列して形成するプリント配線板の製造が、汎用の設備を使用して可能となる。
【００１２】
上記第２の課題を解決するために本発明に係る第４のプリント配線板の製造法は、両面プリント配線板を製造する場合であり、次の（ａ）〜（ｄ）の工程を経る両面金属箔張り積層板の製造法の後に、（ｅ）の工程を経ることを特徴とする。
（ａ）加熱硬化後においても再加熱により金属箔との接着が可能である熱硬化性樹脂Ａを離型フィルムに塗布乾燥して、片面に熱硬化性樹脂Ａの層を有する離型フィルムを準備する工程
（ｂ）シート状基材に熱硬化性樹脂を含浸乾燥して得たプリプレグの両面に、上記離型フィルムの熱硬化性樹脂Ａの層側をそれぞれ重ねて、加熱加圧成形により一体化して板状体とする工程
（ｃ）離型フィルムを剥がして又は剥がさずに、上記板状体の所定位置に貫通穴をあける工程
（ｄ）上記工程を経た板状体の両面に、金属箔を重ねて加熱加圧成形により一体化する工程
（ｅ）上記金属箔張り積層板の製造の工程の後に、金属箔をエッチングし所定の回路に加工する工程
上記第４の製造法において、加熱硬化後においても再加熱により金属箔との接着が可能である熱硬化性樹脂Ａの層は、シート状基材に熱硬化性樹脂を含浸乾燥して得たプリプレグの両面に塗布乾燥して形成することもできる。この場合、前記プリプレグを加熱加圧成形して、両面に熱硬化性樹脂Ａの層を有するする板状体を得、当該板状体の所定位置に貫通穴をあける。そして、貫通穴をあけた板状体の両面に金属箔を重ねて加熱加圧成形により一体化し、金属箔張り積層板を製造する。以下は、第４の製造法と同様である（第５の製造法）。
また、加熱硬化後においても再加熱により金属箔との接着が可能である熱硬化性樹脂Ａの層は、シート状基材に熱硬化性樹脂を含浸乾燥し加熱加圧して得た板状体の両面に塗布乾燥して形成することもできる。この場合、両面に熱硬化性樹脂Ａの層を形成した板状体の所定位置に貫通穴をあける。そして、貫通穴をあけた板状体の両面に金属箔を重ねて加熱加圧成形により一体化し、金属箔張り積層板を製造する。以下は、第４の製造法と同様である（第６の製造法）。
さらに、上記シート状基材を使用しない場合は、加熱硬化後においても再加熱により金属箔との接着が可能である熱硬化性樹脂Ａを離型フィルムの片面に塗布乾燥して粘着性がなくなる程度まで加熱硬化させる。そして、離型フィルムを剥がして又は剥がさずに、熱硬化性樹脂Ａの層の所定位置に貫通穴をあける。その後、熱硬化性樹脂Ａの層の両面に金属箔を重ねて加熱加圧成形により一体化し、金属箔張り積層板を製造する。以下は、第４の製造法と同様である（第７の製造法）。
このような第４〜第７の製造法の場合にも、第１〜第３の製造法の場合と同様の理由で、両面プリント配線板についての第２の課題を達成することができる。第４〜第７の製造法においては、片面の金属箔は貫通穴に対応する部分をエッチングで除去し、他面の金属箔はそのまま残して貫通穴の底面を構成するようにしなければならい。貫通穴に対応する部分の金属箔をエッチングで除去すると、貫通穴にはエッチング液が入り込むので、当該エッチング液が他面の金属箔を著しくエッチングしないようにエッチング終了時点を制御する配慮をする必要が出てくる。前記他面の金属箔の厚さを前記エッチングで除去する側の金属箔の厚さより厚くしておくことにより、多少エッチングされても差し支えなくなるので、このような発明の実施の形態は好ましいものである（第８の製造法）。
【００１３】
さらに、上記第２の課題を解決するために本発明に係る第９のプリント配線板の製造法は、両面プリント配線板を製造する場合であり、次の（ａ）〜（ｄ）の工程を経る両面金属箔張り積層板の製造法の後に、（ｅ）の工程を経ることを特徴とする。
（ａ）加熱硬化後においても再加熱により金属箔との接着が可能である熱硬化性樹脂Ａを離型フィルムに塗布乾燥して、片面に熱硬化性樹脂Ａの層を有する離型フィルムを準備する工程
（ｂ）シート状基材に熱硬化性樹脂を含浸乾燥して得たプリプレグの一方の面に、上記離型フィルムの熱硬化性樹脂Ａの層側を重ね、前記プリプレグの他方の面には金属箔を重ねて、加熱加圧成形により一体化して板状体とする工程
（ｃ）離型フィルムを剥がして又は剥がさずに、上記板状体の所定位置に貫通穴をあける工程
（ｄ）上記工程を経た板状体の熱硬化性樹脂Ａの層側に、金属箔を重ねて加熱加圧成形により一体化する工程
（ｅ）上記金属箔張り積層板の製造の工程の後に、貫通穴を埋めて又は覆って金属箔をエッチングし所定の回路に加工する工程
上記第９の製造法において、加熱硬化後においても再加熱により金属箔との接着が可能である熱硬化性樹脂Ａの層は、シート状基材に熱硬化性樹脂を含浸乾燥して得たプリプレグの片面に塗布乾燥して形成することもできる。この場合、前記プリプレグの熱硬化性樹脂Ａの層を有しない側に金属箔を重ね、加熱加圧成形により一体化して板状体を得る。そして、当該板状体の所定位置に貫通穴をあける。そして、貫通穴をあけた板状体の熱硬化性樹脂Ａの層側に金属箔を重ねて加熱加圧成形により一体化し、金属箔張り積層板を製造する。以下は、第９の製造法と同様である（第１０の製造法）。
【００１４】
熱硬化性樹脂Ａは、例えば、ゴム変性熱硬化性樹脂組成物であり、具体的には、エポキシ樹脂、エポキシ樹脂と反応性を有するゴム成分、硬化剤を必須成分とするものを使用することができる。ゴム成分は、エポキシ変性アクリルゴムが、加熱による変色防止の観点から好ましい。
本発明に係る製造法の実施において、板状体や離型フィルムの穴あけ加工には、プリント配線板の外形加工に用いるルーター加工機やＮＣパンチ加工機を利用することができる。高価な専用の打抜き金型を準備しなくても済むので、金型製作の日数を考慮しなくてもよく、また、製造コスト面でも有利になる。
プリプレグのためのシート状基材には、ガラス繊維やアラミド繊維で構成した織布、不織布を使用することができる。このシート状基材の厚さが板状体のＩＣ収容穴の深さに関係してくる。シート状基材の厚さを適宜選択することにより、ＩＣ収容穴の深さ設定を簡単に行なうことができる。プリント配線板の絶縁層を熱硬化性樹脂を含浸したシート状基材で構成する第１及び第２の製造法では、ポリイミドフィルムを絶縁層とするプリント配線板では不十分であった強度を確保することができる。シート状基材に含浸する熱硬化性樹脂は、ポリイミド、フェノール樹脂、シアネート樹脂、シアン酸エステル樹脂、エポキシ樹脂、不飽和ポリエステルなどを使用することができる。
貫通穴をあけた板状体や離型フィルムの熱硬化性樹脂Ａの層側に一体化する金属箔は、銅箔、アルミニウム箔、ニッケル箔等、導電性の良好な金属箔を用いることができ、適宜の厚さを選択する。
【００１５】
プリント配線板に高い放熱性が要求される場合には、プリプレグの替わりに絶縁処理をした金属板を準備し、この片面に熱硬化性樹脂Ａの層を形成して用いることができる。熱硬化性樹脂Ａの層を形成した金属板に所定の穴あけ加工をして穴壁面の絶縁処理をしてから、熱硬化性樹脂Ａの層に金属箔を加熱加圧成形により一体化する。金属板は、銅、アルミニウム、鉄などからなるものである。
【００１６】
【実施例】
実施例１（第１の製造法）
熱硬化性樹脂Ａとして、エポキシ樹脂（ビスフェノールＡ型エポキシ樹脂）１０重量部、ゴム成分（エポキシ変性アクリルゴム）８０重量部、硬化剤（ノボラック型フェノール樹脂）１０重量部、硬化促進剤（イミダゾール）１重量部を配合したワニスを調製した。このワニスをポリプロピレンからなる離型フィルム１１に塗布し、１００℃で２０分間乾燥して、片面に熱硬化性樹脂Ａの層１２を有する離型フィルム１１を準備した。ガラス織布にエポキシ樹脂を含浸乾燥したプリプレグ１３（１ｍ×１ｍ，０．１ｍｍ厚）１枚に、前記離型フィルム１１を熱硬化性樹脂Ａの層１２を内側にして重ね、圧力２０ｋｇｆ／ｃｍ２、最高温度１４０℃で１０分間加熱加圧成形した。この成形は、プリプレグ１３に離型フィルム１１の熱硬化性樹脂Ａの層１２を内側にして重ねた積層構成物のプリプレグ１３側にも別の離型フィルム２０を重ね（図１（ａ））、これを鏡面板に挟んでプレス熱盤間に投入して実施した。プレス熱盤１段の間には、前記鏡面板で挟んだ構成物１０組を投入した。
上記成形後、３４０ｍｍ×５１０ｍｍの寸法のワークサイズに裁断し、離型フィルムを剥がして、片面に熱硬化性樹脂Ａの層１２を有する板状体１４を得た（図１（ｂ））。熱硬化性樹脂Ａの層１２の厚さは３０μｍである。熱硬化性樹脂Ａの層１２の表面は硬化しており粘着性はなかった。
上記ワークサイズに裁断した板状体を１０枚重ね、ＮＣルーター加工機で、ＩＣ収容穴３、接続穴４、スプロケット穴となる貫通穴をあけた。穴あけに際しては、上面と下面にフェノール樹脂積層板からなる１．５ｍｍ厚の当て板２１を当てた（図１（ｃ））。
貫通穴をあけた板状体１４の熱硬化性樹脂Ａの層１２側に金属箔１５（３５μｍ銅箔）を重ね、これを鏡面板に挟んで圧力３０Ｋｇｆ／ｃｍ２、最高温度１５０℃で４０分間加熱加圧成形した（図１（ｄ））。この成形は、プレス熱盤１段の間に２０枚の材料を投入して減圧雰囲気中で実施した。
以上が、金属箔張り積層板の製造工程である。
【００１７】
上記金属箔張り積層板の両面に回路形成用ドライフィルム２２をラミネートし（図１（ｅ））、金属箔１５側は所定の回路形状に露光し、その反対側は全面露光して、エッチングにより金属箔１５を回路２に加工した（図１（ｆ））。１枚のワーク上には縦２８列、横１８列で、合計５０４個の回路が配列されている。回路２の表面ならびにＩＣ収容穴３と接続穴４に露出している回路２の裏面に、ニッケルメッキ、さらには金めっきを施し、個々のプリント配線板へ裁断により分割して、ＴＡＢテープで供給されるプリント配線板と同様のプリント配線板を製造した。
製造したプリント配線板の特性を表１に示した。表１から明らかなように、板状体の熱硬化性樹脂Ａの層側に銅箔を一体化した後に穴底面への樹脂のしみ出しはほとんど発生せず、良好な結果が得られた。半田耐熱性、銅箔ピール強度等もＪＩＳ規格値以上である。
【００１８】
【表１】
0003583241.tif 000002
【００１９】
実施例２（第２の製造法）
実施例１で用いたプリプレグの片面に実施例１で用いた熱硬化性樹脂Ａのワニスを塗布し乾燥した。このプリプレグを離型フィルムで覆い、鏡面板に挟んで実施例１と同様に加熱加圧成形して、片面に熱硬化性樹脂Ａの層１２を有する板状体１４を得た。以下実施例１と同様にして、プリント配線板を製造した。
その特性は、表１に示した実施例１の特性と同等であった。
【００２０】
実施例３（第３の製造法）
片面に熱硬化性樹脂Ａの層を有する実施例１で用いた離型フィルムの所定位置に穴あけをした後、その熱硬化性樹脂Ａの層側に銅箔を重ね、銅箔を重ねない側は離型フィルムで覆って、これを鏡面板に挟んで実施例１と同様に加熱加圧成形し金属箔張り積層板を製造した。以下実施例１と同様にして、プリント配線板を製造した。
その特性は、表１に示した実施例１の特性と同等であった。
【００２１】
実施例３（第４，第８の製造法）
熱硬化性樹脂Ａとして、エポキシ樹脂（ビスフェノールＡ型エポキシ樹脂）１０重量部、ゴム成分（エポキシ変性アクリルゴム）８０重量部、硬化剤（ノボラック型フェノール樹脂）１０重量部、硬化促進剤（イミダゾール）１重量部を配合したワニスを調整した。このワニスをポリプロピレンからなる離型フィルム１１に塗布し、１５０℃で２分間乾燥して、片面に熱硬化性樹脂Ａの層１２を有する離型フィルム１１を準備した。この際、乾燥後の熱硬化性樹脂Ａの厚みが５０μｍとなるよう塗布量を調整した。
ガラス織布にエポキシ樹脂を含浸乾燥したＦＲ−４グレードのプリプレグ１３（１ｍ×１ｍ，０．１ｍｍ厚）１枚の両面に前記離型フィルム１１の熱硬化性樹脂Ａの層１２側を重ね（図３（ａ））、これをステンレス製の鏡面板に挟み、圧力２０ｋｇｆ／ｃｍ２、熱盤最高温度１４０℃で１０分間加熱加圧成形した。成形した板状体１４は、両面に熱硬化性樹脂Ａの層１２を有しており、その表面は硬化しており粘着性はなかった（図３（ｂ））。
離型フィルム１１を剥がした板状体１４にルーター加工機でＩＣ収容穴３、部品実装穴５となる貫通穴をあけた（図３（ｃ））後、その片面に厚い金属箔１５（３５μｍ厚の電解銅箔）を、他面には薄い金属箔１５’（１８μｍ厚の電解銅箔）を重ね、これをステンレス製の鏡面板に挟んで圧力８０ｋｇ／ｃｍ２、熱盤最高温度１８０℃で、材料温度１５０℃が３０分間継続するよう加熱加圧成形した（図３（ｄ））。
以上が、金属箔張り積層板の製造工程である。上記金属箔１５，１５’の厚みを変えることは、以下に説明するプリント配線板製造において、回路加工時のエッチングを容易にする。
【００２２】
上記金属箔張り積層板にスルーホール用穴をあけた後、スルーホールメッキを行ないスルーホール６を形成した（図３（ｅ））。そして、両面に回路形成用ドライフィルム２２をラミネートし（図３（ｆ））、所定の回路形状に露光、エッチングし、両面プリント配線板を得た（図３（ｇ））。この際、ＩＣ収容穴３、部品実装穴５の底面を構成する金属箔１５が著しくエッチングされないよう、エッチング時間は必要最小限とする。また、エッチング液が、ＩＣ収容穴３、部品実装穴５に溜まらないよう、金属箔１５’側を下面にする。金属箔１５の厚さが金属箔１５’の厚さより厚ければ、金属箔１５’の所定部分がエッチングされて、金属箔１５がエッチング液にさらされ多少エッチングされても支障がないので、エッチング工程の管理が容易になる。
製造したプリント配線板の特性を表２に示した。表２から明らかなように、穴底面への樹脂のしみ出しはほとんど発生せず、良好な結果が得られた。半田耐熱性、銅箔ピール強度もＪＩＳ規格値以上である。
【００２３】
【表２】
0003583241.tif 000003
【００２４】
実施例４（第５，第８の製造法）
実施例３で使用したプリプレグ１３の両面に、実施例３と同様の熱硬化性樹脂Ａのワニスを塗布し、１５０℃で１分間乾燥して、両面に熱硬化性樹脂Ａの層を有するプリプレグを準備した。この際、乾燥後の熱硬化性樹脂Ａの厚みが５０μｍとなるよう塗布量を調整した。
この１枚のプリプレグの両面を離型フィルムで覆い、これをステンレス製の鏡面板に挟み、圧力２０ｋｇｆ／ｃｍ２、熱盤最高温度１４０℃で１０分間加熱加圧成形した。成形した板状体は、両面に熱硬化性樹脂Ａの層を有しており（図３（ｂ）と同様の構成）、その表面は硬化しており粘着性はなかった。
以下、実施例３と同様の方法で両面プリント配線板を製造した。その特性は、表２に示した実施例３の特性と同等であった。
【００２５】
実施例５（第７の製造法）
実施例３で使用した片面に熱硬化性樹脂Ａの層１２を有する離型フィルム１１の所定位置に貫通穴をあけた後、熱硬化性樹脂Ａの層側に金属箔（１８μｍ厚の電解銅箔）を重ね、離型フィルムを剥がしたもう一方の側にも、金属箔（１８μｍ厚の電解銅箔）を重ね、これをステンレス製の鏡面板に挟み、圧力２０ｋｇｆ／ｃｍ２、熱盤最高温度１４０℃で１０分間加熱加圧成形し、金属箔張り積層板を得た。
以下実施例３と同様の方法で両面プリント配線板を製造した。その特性は、表２に示した実施例３の特性と同等であった。
【００２６】
実施例６（第９の製造法）
実施例３で使用した１枚のプリプレグ１３の片面に、実施例３で使用した熱硬化性樹脂Ａの層１２を有する離型フィルム１１の熱硬化性樹脂Ａの層側を重ね、同プリプレグの他面には金属箔１５’（１８μｍ厚の電解銅箔）を重ね（図４（ａ））、これをステンレス製の鏡面板に挟んで圧力２０ｋｇ／ｃｍ２、熱盤最高温度１４０℃で１０分間加熱加圧成形し、片面には金属箔１５’、他面に熱硬化性樹脂Ａの層１２を有する板状体を得た（図４（ｂ））。
離型フィルム１１を剥がした板状体１４にルーター加工機でＩＣ収容穴３、部品実装穴５となる貫通穴をあけた後（図４（ｃ））、熱硬化性樹脂Ａの層１２側に金属箔１５（３５μｍ厚の電解銅箔）を重ね、これをステンレス製の鏡面板に挟んで圧力８０ｋｇ／ｃｍ２、熱盤最高温度１８０℃で、材料温度１５０℃が３０分間継続するよう加熱加圧成形した（図４（ｄ））。
以上が、両面金属箔張り積層板の製造工程である。本実施例では金属箔１５，１５’の厚さを異なるのにしているが、必ずしもその必要はない。
上記金属箔張り積層板にスルーホール用穴をあけた後、ＩＣ収容穴及び部品実装穴を耐酸性インク２３（ロジン変性フェノール樹脂系レジストインク）で埋め、スルーホールメッキを行ないスルーホール６を形成した（図４（ｅ））。そして、両面に回路形成用ドライフィルム２２をラミネートし（図４（ｆ））、所定の回路形状に露光、エッチングし、両面プリント配線板を得た（図４（ｇ））。その特性は、表２に示した実施例３の特性と同等であった。尚、前記耐酸性インクは、回路形成後溶剤で溶解除去した。
【００２７】
実施例７（第１０の製造法）
実施例３で使用したプリプレグ１３の片面に、実施例３と同様の熱硬化性樹脂Ａのワニスを塗布し、１５０℃で１分間乾燥して、片面に熱硬化性樹脂Ａの層を有するプリプレグを準備した。この際、乾燥後の熱硬化性樹脂Ａの厚みが５０μｍとなるよう塗布量を調整した。
このプリプレグの熱硬化性樹脂Ａの層を有する側を離型フィルムで覆い、反対面には金属箔（１８μｍ厚の電解銅箔）を重ね、これをステンレス製の鏡面板に挟んで圧力２０ｋｇ／ｃｍ２、熱盤最高温度１４０℃で１０分間加熱加圧成形し、片面には金属箔、他面に熱硬化性樹脂Ａの層を有する板状体を得た（図４（ｂ）と同様の構成）。
以下実施例６と同様の方法で両面プリント配線板を製造した。その特性は、表２に示した実施例３の特性と同等であった。
【００２８】
実施例８（第９の製造法の変形）
実施例３で使用した片面に熱硬化性樹脂Ａの層１２を有する離型フィルム１１の所定位置に穴あけをした後、熱硬化性樹脂Ａの層側に金属箔（１８μｍ厚の電解銅箔）を重ね、これをステンレス製の鏡面板に挟み、圧力２０ｋｇｆ／ｃｍ２、熱盤最高温度１４０℃で１０分間加熱加圧成形し、片面には金属箔、他面に熱硬化性樹脂Ａの層を有する板状体を得た。そして、熱硬化性樹脂Ａの層側に金属箔（３５μｍ厚の電解銅箔）を重ね、実施例６と同様に両面金属箔張り積層板を得た。以下、実施例６と同様の方法で両面プリント配線板を製造した。その特性は、表２に示した実施例３の特性と同等であった。
【００２９】
【発明の効果】
上述のように、本発明に係る方法によれば、絶縁層の片面に回路を有し絶縁層に当該絶縁層だけを貫通する穴を設けたプリント配線板を製造しようとする場合に、汎用の積層板成形プレスとプリント配線板製造設備を使用して、回路を１枚のワーク（絶縁層）上に縦方向・横方向とも複数個配列して形成することができる。この方法は、回路を一列に配列してしか製造できないＴＡＢテープによる方法に比べて極めて効率的である。また、穴底面への樹脂のしみ出しがない点でも優れている。また、絶縁層だけを貫通する穴を設けた両面プリント配線板を製造しようとする場合にも、前記と同様の効果が得られる。
【図面の簡単な説明】
【図１】本発明に係る実施例の製造工程を示す断面図である。
【図２】本発明が製造の対象としているプリント配線板の断面図である。
【図３】本発明に係る他の実施例の製造工程を示す断面図である。
【図４】本発明に係るさらに他の実施例の製造工程を示す断面図である。
【符号の説明】
２は回路
３はＩＣ収容穴
４は接続穴
５は部品実装穴
６はスルーホール
１１は離型フィルム
１２は熱硬化性樹脂の層
１３はプリプレグ
１４は板状体
１５，１５’は金属箔
２２はドライフィルム
２３は耐熱性インク
【図１】
0003583241.tif 000004
【図２】
0003583241.tif 000005
【図３】
0003583241.tif 000006
【図４】
0003583241.tif 000007